Brevet FR3067044A1 (20181207)

REVENDICATIONS1. Produit laminé, filé et/ou forgé en alliage 2,00( à base d'aluminium comprenant de 0,05 à 1,9 % en poids de Li et de 0,005 à 0,045 % en poids de Cr et/ou de V.\n<CLM>\1\tProduit selon la revendication 1 ayant une densité moyenne d de phases intermétalliques, exprimée en nombre de phases par MM2, telle que : d\n<CLM>\1\tProduit selon la revendication 1 ou 2 comprenant de 1,0 à 6,0% en poids de Cu, préférentiellement de 3,2 à 4,0% en poids de Cu.\n<CLM>\1\tProduit selon l'une quelconque des revendications 1 à 3 comprenant de 0,5 à 1,5% en 15 poids de Li, préférentiellement de 0,7 à 1,2% en poids de Li et, plus préférentiellement encore de 0,80 à 0,95% en poids de Li.\n<CLM>\1\tProduit selon l'une quelconque des revendications précédentes comprenant moins de 0,8% en poids de Zn, préférentiellement moins de 0,7% en poids de Zn. 20\n<CLM>\1\tProduit selon l'une quelconque des revendications précédentes comprenant en outre de 0,07 à 0,15% en poids de Zr, préférentiellement de 0,07 à 0,11% en poids de Zr et, plus préférentiellement encore de 0,08 à 0,10% en poids de Zr. 25\n<CLM>\1\tProduit selon l'une quelconque des revendications comprenant de 0,010 à 0,044 % en poids de Cr et/ou de V, préférentiellement de 0,015 à 0,044% en poids de Cr et/ou de V et, plus préférentiellement encore de 0,035 à 0,043% en poids de Cr et/ou de V.\n<CLM>\1\tProduit selon l'une quelconque des revendications précédentes tel que l'alliage à base 30 d'aluminium comprenant, en % en poids, Cu : 3,2 - 4,0 ; Li: 0,80 - 0,95; Zn: 0,45 - 0,70 ; Mg : 0,15 - 0,7 ; 35 Zr : 0,07 - 0,15 ; 10 3067044 22 Mn : 0,1 - 0,6 ; Ag:\n<CLM>\1\tProduit selon les revendications 1 à 5 tel que l'alliage à base d'aluminium est un alliage AA2050.\n<CLM>\1\tProduit selon l'une quelconque des revendications précédentes tel qu'il ne contient substantiellement pas de dispersoïdes au V et/ou Cr.\n<CLM>\1\tProduit selon l'une quelconque des revendications précédentes dont l'épaisseur est de 12 à 175 mm, préférentiellement de 30 à 140 mm et, plus préférentiellement encore de 40 à 110 mm. et plus préférentiellement encore entre 40 et 75 mm.\n<CLM>\1\tProduit selon l'une quelconque des revendications précédentes dans un état laminé, mis en solution, trempé, détensionné, préférentiellement par traction, et revenu présentant, pour des épaisseurs comprises entre 12 et 175 mm, un indice de qualité fatigue, IQF, à 240 000 cycles exprimé en MPa tel que : IQF > -0,0886e + 177 avec e épaisseur du produit en mm.\n<CLM>\1\tProduit selon l'une quelconque des revendications précédentes dans un état laminé, 30 mis en solution, trempé, détensionné, préférentiellement par traction, et revenu présentant au moins un, préférentiellement au moins deux, des compromis de propriétés suivants améliorés par rapport à un produit en alliage de même composition à l'exception de sa teneur en Cr et V: - Rp0,2 (L) et K1C (L-T), 35 - Rp0,2 (TL) et K1C (T-L) 25 3067044 23 - Rp0,2 (TC) et K1C (TC-L).\n<CLM>\1\tProduit brut de coulée en alliage 2XXX à base d'aluminium comprenant de 0,05 à 1,9 % en poids de Li et de 0,005 à 0,045 % en poids de Cr et/ou V, caractérisé en ce qu'il 5 présente des grains plus dendritiques par rapport à ceux d'un produit brut de coulée en alliage de même composition à l'exception de sa teneur en V et Cr.\n<CLM>\1\tProduit brut de coulée selon la revendication 14 tel qu'il présente, à quart-épaisseur dudit produit, un paramètre s* supérieur à 1,0 gm-1 et par un paramètre p* inférieur à 10 100 wm, où le paramètre p* est défini par l'équation A - A - A = A + ma x min mm (1+ exp(a(p*-i))) et où le paramètre s* est défini par l'équation 15 s* = a x (Am ax - ) 4 dans lesquelles A désigne la fraction surfacique d'objets après transformation, Amin désigne la fraction surfacique initiale de particules intermétalliques après 20 seuillage, Amax désigne leur fraction surfacique correspondant au remplissage conventionnel auquel on arrête l'algorithme afin d'éviter les problèmes de convergence lente en fin de remplissage, i est le nombre de pas de calcul, et a est un coefficient d'ajustement de la pente de la sigmoïde.\n<CLM>\1\tProduit brut de coulée selon la revendication 14 ou 15 tel que la taille de grains à la coulée évaluée par la méthode des interceptes est comprise entre : - 250 et 350 iam à mi-épaisseur et - 175 et 275 1.im à quart-épaisseur. 3067044 24\n<CLM>\1\tElément de structure d'avion, de préférence élément intrados ou extrados dont la peau et les raidisseurs proviennent d'un même produit de départ, un longeron ou une nervure, comprenant un produit selon une quelconque des revendications 1 à 13.